(57)【要約】【課題】  レーザ照射により印字画像が形成されるレーザ発色層が、包装材料の最表面に露出しており、該レーザ発色層の側からレーザを照射することにより印字可能なレーザ印字用包装材料を提供する。【課題を解決するための手段】  基材と、該基材上に積層したレーザ発色層とからなり、該レーザ発色層が最表層であるレーザ印字用包装材料であって、上記基材は、ヒートシール性樹脂フィルムであり、上記レーザ発色層側からレーザ光を照射することにより、レーザ発色層に印字画像を形成することを特徴とする、レーザ印字用包装材料。【選択図】  図１
2016124562.tif 000002
【特許請求の範囲】
【請求項１】
基材と、該基材上に積層したレーザ発色層とからなり、該レーザ発色層が最表層であるレーザ印字用包装材料であって、
上記基材は、ヒートシール性樹脂フィルムであり、
上記レーザ発色層側からレーザ光を照射することにより、レーザ発色層に印字画像を形成することを特徴とする、レーザ印字用包装材料。
【請求項２】
請求項１に記載のレーザ印字用包装材料のレーザ発色層上に、さらにオーバープリントニス層を積層し、該オーバープリントニス層が最表層であるレーザ印字用包装材料であって、該オーバープリントニス層側からレーザ光を照射することにより、レーザ発色層に印字画像を形成することを特徴とする、レーザ印字用包装材料。
【請求項３】
前記レーザ発色層は、バインダ樹脂及び酸化チタン系顔料を含む白インキ、並びに、バインダ樹脂、酸化チタン系顔料及び発色剤を含むレーザ発色インキからなる群より選択される少なくとも１種のインキからなる層である、請求項１または２に記載のレーザ印字用包装材料。
【請求項４】
前記発色剤は、ビスマス系化合物、モリブデン系化合物及び銅系化合物からなる群より選択される少なくとも１種の無機化合物である、請求項３に記載のレーザ印字用包装材料。
【請求項５】
基材が、延伸ポリプロピレンフィルムである、請求項１〜４のいずれか１項に記載のレーザ印字用包装材料。
【請求項６】
照射するレーザが、グリーンレーザ、ＹＶＯ4レーザ、ＹＡＧレーザ、ファイバレーザまたは炭酸ガスレーザであることを特徴とする、請求項１〜５のいずれか１項に記載のレーザ印字用包装材料。
【請求項７】
請求項１〜６のいずれか１項に記載のレーザ印字用包装材料からなることを特徴とする包装体。
【請求項８】
カット野菜包装用である、請求項７に記載の包装体。
【発明の詳細な説明】
【技術分野】
【０００１】
本発明は、レーザにより印字できるレーザ印字用包装材料に関する。
【背景技術】
【０００２】
従来、医薬品、飲料や食品等の包装容器に使用する包装材の表面には商品名、商品デザイン等の商品に共通する情報と共に、製造所、製造年月日、賞味期限、製造責任者等が記載されている。前者共通情報は内容物が密封される前に包装袋に印刷されるが、後者はその性質上、内容物が収納・密封された時点で記入され、かつ袋外面の所定の記録枠部分に記入される。
【０００３】
この記載方法として、包装材の表面に、インクジェットにより印字したり、別途印字したラベルを貼付したりする。しかし不定形の表面を有する包装体や衝撃に弱い内容物を収納した軟包装等の場合は機械的な印字方法は適当ではなく、また、インクジェットによる印字は、油分の多い内容物等が印字部に付着したり、取り扱いの過程や輸送の過程で擦過することによって、消滅したり、脱離する等の問題がある。
【０００４】
その対策として、包装体の印刷表面にレーザ照射によって文字や記号を描画し記載する印字方法が行われている（特許文献１等）。このようなレーザ印字用包装材料において、レーザ照射により印字画像が形成されるレーザ発色層は、最表面に露出するものではなく、各種フィルム等からなる表面保護層で覆われており、この表面保護層越しにレーザ照射して印字するものであった。
【先行技術文献】
【特許文献】
【０００５】
【特許文献１】特開２００７−２１７０４８号公報
【発明の概要】
【発明が解決しようとする課題】
【０００６】
本発明は、レーザ照射により印字画像が形成されるレーザ発色層が、包装材料の最表面に露出しており、該レーザ発色層の側からレーザを照射することにより印字可能なレーザ印字用包装材料を提供することを目的とする。
【課題を解決するための手段】
【０００７】
本発明者は、種々研究の結果、基材と、該基材上に積層したレーザ発色層とからなり、該レーザ発色層が最表層であるレーザ印字用包装材料であって、上記基材は、ヒートシール性樹脂フィルムであり、上記レーザ発色層側からレーザ光を照射することにより、レーザ発色層に印字画像を形成することを特徴とする、レーザ印字用包装材料が、上記の目的を達成することを見出した。
【０００８】
そして、本発明は、以下の点を特徴とする。
（１）基材と、該基材上に積層したレーザ発色層とからなり、該レーザ発色層が最表層であるレーザ印字用包装材料であって、上記基材は、ヒートシール性樹脂フィルムであり、上記レーザ発色層側からレーザ光を照射することにより、レーザ発色層に印字画像を形成することを特徴とする、レーザ印字用包装材料。
（２）上記（１）に記載のレーザ印字用包装材料のレーザ発色層上に、さらにオーバープリントニス層を積層し、該オーバープリントニス層が最表層であるレーザ印字用包装材料であって、該オーバープリントニス層側からレーザ光を照射することにより、レーザ発色層に印字画像を形成することを特徴とする、レーザ印字用包装材料。
（３）上記レーザ発色層は、バインダ樹脂及び酸化チタン系顔料を含む白インキ、並びに、バインダ樹脂、酸化チタン系顔料及び発色剤を含むレーザ発色インキからなる群より選択される少なくとも１種のインキからなる層である、上記（１）または（２）に記載のレーザ印字用包装材料。
（４）上記発色剤は、ビスマス系化合物、モリブデン系化合物及び銅系化合物からなる群より選択される少なくとも１種の無機化合物である、上記（３）に記載のレーザ印字用包装材料。
（５）基材が、延伸ポリプロピレンフィルムである、上記（１）〜（４）のいずれか１項に記載のレーザ印字用包装材料。
（６）照射するレーザが、グリーンレーザ、ＹＶＯ4レーザ、ＹＡＧレーザ、ファイバレーザまたは炭酸ガスレーザであることを特徴とする、上記（１）〜（５）のいずれかに記載のレーザ印字用包装材料。
（７）上記（１）〜（６）のいずれかに記載のレーザ印字用包装材料からなることを特徴とする包装体。
（８）カット野菜包装用である、上記（７）に記載の包装体。
【発明の効果】
【０００９】
本発明のレーザ印字用包装材料は、基材上にレーザ発色層を有し、フィルムからなる表面保護層を有しないものであって、表刷り構成で良好な印字画像を形成することができる。
【図面の簡単な説明】
【００１０】
【図１】本発明のレーザ印字用包装材料の層構成について、一例を示す概略的断面図である。
【図２】本発明のレーザ印字用包装材料の層構成について、他の一例を示す概略的断面図である。
【図３】本発明のレーザ印字用包装材料の層構成について、一例を示す概略的断面図である。
【発明を実施するための形態】
【００１１】
本発明について以下に詳しく説明する。
＜１＞本発明のレーザ印字用包装材料の層構成
図１は、本発明のレーザ印字用包装材料の層構成についてその一例を示す概略的断面図である。
図１に示されるように、本発明のレーザ印字用包装材料は、基材２と、該基材２上に積層したレーザ発色層１とからなる構成を基本とする。本発明において、レーザ発色層１は表面保護フィルムで覆われておらず、レーザ印字用包装材料の最表層を形成する。ここで、露出したレーザ発色層側から、レーザ光Ａを照射することにより、レーザ発色層１に印字画像を形成することができる。
【００１２】
また、図２に示されるように、レーザ発色層１は同じかまたは異なるインキからなる多層構成であってよく、例えば、基材上に白インキ層１ｂを積層し、次いでレーザ発色インキ層１ａを積層した多層構成であってよい。
さらに、図３に示されるように、レーザ発色層１上に、オーバープリントニス（ＯＰニス）をコーティングして、オーバープリントニス層３を設けてもよい。
【００１３】
＜２＞基材
本発明において、基材は、ポリエチレンテレフタレート（ＰＥＴ）のようなポリエステル系樹脂フィルム、ポリアミド系樹脂フィルム、ポリオレフィン系樹脂フィルム等の樹脂フィルムであり、これらは、単層構成であっても、蒸着フィルムやアルミニウム箔等のバリアフィルムを積層した多層構成であってもよい。
【００１４】
本発明の好適な態様において、基材はヒートシール性樹脂フィルムである。好適に用いられるヒートシール性樹脂フィルムとしては、熱によって溶融し相互に融着し得るものであればよく、例えば、低密度ポリエチレン、中密度ポリエチレン、高密度ポリエチレン、直鎖状（線状）低密度ポリエチレン、シングルサイト触媒を使用して重合したエチレン−α・オレフィン共重合体、ポリプロピレン、エチレン−酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、酸変性ポリオレフィン系樹脂等からなる単層ないし多層の樹脂フィルムが挙げられる。本発明の包装材料を、例えばカット野菜のような生鮮食品の包装体として適用する場合は、単層の延伸ポリプロピレン（ＯＰＰ）フィルムを特に好適に使用することができる。
【００１５】
上記樹脂フィルム中には、ラミネート強度を調整する等の各種目的のために、滑剤、充填剤、熱安定剤、酸化防止剤、紫外線吸収剤、帯電防止剤、難燃剤、着色剤等の各種添加剤を添加することができる。
本発明において、基材の厚さとしては、５〜１５０μｍ、好ましくは１０〜５０μｍである。
【００１６】
＜３＞レーザ発色層
本発明において、レーザ発色層は、発振波長５３２ｎｍのグリーンレーザ、発振波長１０９０ｎｍのファイバレーザ、発振波長１０６００ｎｍの炭酸ガスレーザ、及び発振波長１０６４ｎｍのＹＶＯ4またはＹＡＧレーザのいずれかのレーザ光の照射により発色する発色インキを、基材上に塗布してなる層である。なお、レーザ発色層は、レーザ印字する予定の所望個所に形成すればよく、基材全面に形成する必要はない。
レーザ発色層は、白インキ及びレーザ発色インキのいずれかを塗布してなるか、または白インキを塗布後に、さらにレーザ発色インキを塗布してなる層であってよい。この構成により、印字画像の視認性を高めることができる。
【００１７】
本発明の一態様において、レーザ発色層を形成する発色インキは、酸化チタン系顔料とバインダ樹脂とを含む白インキである。白インキは、さらに必要に応じて、可塑剤、安定剤、酸化防止剤、光安定剤、紫外線吸収剤、硬化剤、架橋剤、滑剤、帯電防止剤、充填剤等の添加剤を任意に添加してもよい。
酸化チタン系顔料としては、アナタス形酸化チタン、ルチル形酸化チタン等の白色顔料の１種ないし２種以上を使用することができる。
【００１８】
バインダ樹脂としては、あまに油、きり油、大豆油、炭化水素油、ロジン、ロジンエステル、ロジン変性樹脂、シェラック、アルキッド樹脂、フェノール系樹脂、マレイン酸樹脂、天然樹脂、炭化水素樹脂、ポリ塩化ビニル系樹脂、ポリ酢酸系樹脂、ポリスチレン系樹脂、ポリビニルブチラール樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、硝化綿、ニトロセルロース、エチルセルロース、塩化ゴム、環化ゴム、塩素化ポリプロピレン系樹脂、塩化ビニル−酢酸ビニル共重合体等の１種または２種以上を併用することができる。特にポリウレタン系樹脂は、ヒートシール性樹脂フィルムへの密着性に優れ、またレーザ照射による発熱に耐性であるため好ましい。
【００１９】
上記の酸化チタン系顔料、及びバインダ樹脂、さらに、必要に応じて添加剤を添加し、溶媒、希釈剤等で分散、混練して白インキとする。酸化チタン系顔料とバインダ樹脂との混合比は、任意の割合であってよいが、特に好ましくは、酸化チタン系顔料：バインダ樹脂の質量比が、１０〜３５：６５〜９０、より好ましくは１０〜２５：７５〜９０である。酸化チタン系顔料が上記範囲より多いと、フィルムがレーザ照射によるダメージを受け易くなる。また、インキ被膜の凝集力が低下し、脱落したり、皮膜強度が低下する欠点がある。逆に、酸化チタン系顔料が上記範囲より少ないと、インキが薄く、隠蔽性不足となり、印字画像が不明瞭になり得る。
【００２０】
酸化チタン系顔料の含有量を多めに規制し、かつ、酸化チタン系顔料の塗布量が２.５ｇ／ｍ2以上と多めにすることによって、白インキのみでレーザ印字での濃度差が大きく、判読しやすくなる。
上記白インキを用いて、グラビア印刷、凸版印刷、スクリーン印刷、フレキソ印刷等の従来の印刷方式で、基材上に印刷し、白インキからなるレーザ発色層を形成する。白インキは１回印刷（１度刷り）でも、複数回の印刷（多色刷り）で形成してもよい。
【００２１】
本発明の別の態様において、発色インキは、レーザ光により発色する発色剤と、酸化チタン系顔料と、バインダ樹脂とを含むレーザ発色インキである。レーザ発色インキは、さらに必要に応じて、可塑剤、安定剤、酸化防止剤、光安定剤、紫外線吸収剤、硬化剤、架橋剤、滑剤、帯電防止剤、充填剤等の添加剤を任意に添加してもよい。発色インキとして、レーザ発色インキを用いることにより、より鮮明な印字画像を得ることもできる。酸化チタン系顔料及びバインダ樹脂としては、白インキについて挙げられたものと同様のものを好適に使用することができる。
【００２２】
レーザ光により発色する発色剤としては、染料・顔料等の着色剤、粘土類等を使用することができ、具体的には、ビスマス系化合物、銅系化合物、モリブデン系化合物、黄色酸化鉄、無機鉛化合物、マンガンバイオレット、コバルトバイオレット、水銀、コバルト、銅、ニッケル等の金属化合物、金属酸化物、金属塩、真珠光沢顔料、珪素化合物、雲母類、カオリン類、珪砂、硅藻土、タルク、酸化チタン被覆雲母類、二酸化錫被覆雲母類、アンチモン被覆雲母類、スズ＋アンチモン被覆雲母類、スズ＋アンチモン＋酸化チタン被覆雲母類等の１種または２種以上を使用することができる。
【００２３】
ビスマス系化合物としては、例えば、酸化ビスマス、硝酸ビスマス、オキシ硝酸ビスマス等の硝酸ビスマス系、塩化ビスマス等のハロゲン化ビスマス系、オキシ塩化ビスマス、硫酸ビスマス、酢酸ビスマス、クエン酸ビスマス、水酸化ビスマス、チタン酸ビスマス等が挙げられ、なかでも、入手が容易であり、安価であるという観点から、硝酸ビスマス、水酸化ビスマスが望ましい。ビスマス系化合物は、１種又は２種以上の化合物を含むことができる。また、ビスマス系化合物以外の、レーザ光により発色する発色剤を併用することもできる。
【００２４】
銅系化合物としては、例えば、銅、酸化銅、ハロゲン化銅、ギ酸、クエン酸、サリチル酸、ラウリル酸、シュウ酸、マレイン酸等の有機酸銅、リン酸銅、ヒドロキシリン酸銅、銅・モリブデン複合酸化物、銅・タングステン複合酸化物等を好適に用いることができる。
モリブデン系化合物としては、モリブデン、二酸化モリブデン、三酸化モリブデン、塩化モリブデン、モリブデン酸金属（金属：Ｋ、Ｚｎ、Ｃａ、Ｎｉ、ビスマス、Ｍｇ等）を好適に用いることができる。
【００２５】
金属酸化物としては、酸化マグネシウム、酸化亜鉛、酸化アルミニウム、酸化珪素、酸化ニッケル、酸化スズ、酸化ネオジム、マイカ、ゼオライト、カオリナイト等が挙げられる。
金属塩としては、硫酸、硝酸、シュウ酸、炭酸等の酸とバリウム、コバルト、マグネシウム、ニッケル、鉄等の金属との塩を用いることができる。
【００２６】
本発明では、低出力で鮮明な発色が得られるため、特に、ビスマス系化合物、銅系化合物、及びモリブデン系化合物、並びにこれらの１種または２種以上の混合物が好適に使用される。
上記の発色剤、酸化チタン系顔料、及びバインダ樹脂、さらに、必要に応じて添加剤を添加し、溶媒、希釈剤等で分散、混練してレーザ発色インキとする。発色剤の含有量は、レーザ発色インキの全質量に対して、固形分換算で、１〜３０質量％であることが好ましい。１質量％未満では、発色、印字が不十分、不鮮明となることから好ましくない。また、含有量が増加するほど印字の発色は濃くなっていくが、３０質量％超としてもその濃度上昇による視認性の差が顕著に認識できるものではなく、むしろ、コストアップや、ひび割れ、強度低下を導き、レーザ光の照射により発色する発色剤自体の顔料色が表れてしまうこと等から好ましくない。酸化チタン系顔料は、バインダ樹脂に対して、上記白色インキと同様の配合比で添加されることが好ましい。
【００２７】
上記レーザ発色インキを用いて、グラビア印刷、凸版印刷、スクリーン印刷、フレキソ印刷等の従来の印刷方式で、基材上に印刷し、レーザ発色インキからなるレーザ発色層を形成する。
レーザ発色層は、膜厚が０.０５〜２０μｍが好ましく、より好ましくは０.１〜７μm程度である。膜厚が０.０５μｍ未満であると発色、印字が不十分、不鮮明となる場合がある。一方、膜厚が増加するほど印字の発色は濃くなるが、膜厚が２０μｍを超えると、コストアップ、レーザ発色層の強度低下、発色剤自体の顔料色がレーザ発色層に色を付ける等の理由から好ましくない。なお、顔料使用量が同量の場合、添加濃度が高く、膜厚が薄い方が、印字の視認性は若干向上する。
【００２８】
＜４＞オーバープリントニス層
本発明において、上記レーザ発色層上に、さらにオーバープリントニス（ＯＰニス）をコーティングして、ＯＰニス層を積層してもよい。
本発明において、ＯＰニスは、印刷物に最終インキとして塗布される慣用のＯＰニスを使用することができ、これをオフセット印刷、凸版印刷、グラビア印刷、シルクスクリーン方式等によって、上記基材及びレーザ発色層上に塗布する。
【００２９】
本発明において好適に使用されるＯＰニスとしては、アクリル系樹脂、塩化ビニル−酢酸ビニル共重合樹脂、ポリエステル系樹脂、ポリウレタン系樹脂、塩素化ポリオレフィン樹脂、塩化ゴム樹脂、エチレン−酢酸ビニル共重合樹脂、ポリアミド系樹脂、セルロース樹脂、フェノール樹脂、マレイン酸樹脂、水添ロジンエステル等の樹脂、アマニ油、脱水ヒマシ油等の乾性油、パラフィン、トルエン、酢酸エチル、酢酸イソブチル、メチルエチルケトン、メチルイソブチルケトン等の溶剤、及び、場合によりさらにゲル化剤、顔料、水溶化剤、可塑剤、ワックス、防湿剤等の添加剤を含む組成物、あるいは、熱硬化性ポリウレタン系ＯＰニス等が挙げられるが、これらに限定されない。
【００３０】
＜５＞印字
本発明の印字方法は、発振波長５３２ｎｍのグリーンレーザ、発振波長１０９０ｎｍのファイバレーザ、発振波長１０６００ｎｍの炭酸ガスレーザ、または発振波長１０６４ｎｍのＹＶＯ4レーザもしくはＹＡＧレーザのいずれかを用いて、レーザ印字用包装材料に、レーザ光を照射することにより印字するものである。
本発明の包装材料は、レーザ発色層側からレーザ光を照射することにより、表刷りで印字することができ、明瞭な印字画像を形成することができる。
【００３１】
本発明において、レーザ印字画像は、文字、数字、記号、図柄等を含むが、これらに限定されない。特に、カット野菜等の生鮮食品の包装体として、製品名、製造者面、製造年月日、賞味期限、産地表示等の各種情報、バーコード等を印字することができる。
また、本発明のレーザ印字用包装材料は、菓子、調味料、冷凍食品、生鮮食品等の様々な食料品、化成品等の包装体として、適用することができる。特に、レーザ発色層側から表刷りで良好に印字することができるため、生鮮食品、特にカット野菜用包装体として、好適に使用することができる。
以下に実施例を挙げて本発明を具体的に説明するが、これらは本発明を制限するものではない。
【実施例】
【００３２】
［実施例１］
厚さ２０μｍの二軸延伸ポリプロピレンフィルムの一方の面上に、グラビア印刷により、レーザ発色インキ（ウレタン系レーザ白インキ）を塗工し、レーザ発色層を設けた。該レーザ発色インキは、酸化チタン及びウレタン樹脂、並びに発色剤として珪素化合物、アルミニウム化合物、リン化合物及び硫黄化合物を含み、等質量の混合溶剤（酢酸エチル：メチルエチルケトン：イソプロピルアルコール＝４：４：２（質量比））と混合して使用した。レーザ発色インキは、酸化チタンを１０〜２５質量％で、ウレタン樹脂を７５〜９０質量％で、発色剤を１〜３０質量％で含むようにした。
【００３３】
次いで、該レーザ発色層上に、グラビア印刷により、絵柄印刷層を部分的に設け、本発明のレーザ印字用包装材料を得た。
上記で得られた包装材料の、レーザ発色層のみの領域（すなわち、絵柄印刷層を設けていない領域）に、平均出力５Ｗ、スキャンスピード２０００ｍｍ／ｓ、周波数２０ｋＨｚの条件下で、波長１０６４ｎｍのＹＶＯ4レーザ光を、レーザ発色層側から照射した。
これにより、レーザ光を照射した部分のレーザ発色層が炭化して黒色を呈し、良好な印字画像が得られた。また、基材であるＯＰＰフィルムにダメージがなく、包装材料としての適性を保持していた。
【００３４】
［実施例２］
厚さ２０μｍの二軸延伸ポリプロピレンフィルムの一方の面上に、グラビア印刷により、白インキ（東洋インキ（株）製「ファインスターＲ６３１ＡＴ白」）を塗工した。この白インキの塗工面上に、さらに、グラビア印刷により、実施例１で使用したレーザ発色インキを塗工し、白インキ層とレーザ発色インキ層とからなるレーザ発色層を設けた。該レーザ発色インキは、等質量の混合溶剤（酢酸エチル：メチルエチルケトン：イソプロピルアルコール＝４：４：２（質量比））と混合して使用した。
【００３５】
次いで、該レーザ発色層上に、グラビア印刷により、絵柄印刷層を部分的に設け、本発明のレーザ印字用包装材料を得た。
上記で得られた包装材料の、レーザ発色層のみの領域（すなわち、絵柄印刷層を設けていない領域）に、パワー２５％、スキャンスピード１５００ｍｍ／ｓの条件下で、波長１０６００ｎｍの炭酸ガスレーザ光を、レーザ発色層側から照射した。
これにより、レーザ光を照射した部分のレーザ発色層が炭化して黒色を呈し、明瞭な印字画像が得られた。また、基材であるＯＰＰフィルムにダメージがなく、包装材料としての適性を保持していた。
【００３６】
［実施例３］
厚さ２０μｍの二軸延伸ポリプロピレンフィルムの一方の面上に、グラビア印刷により、白インキ（東洋インキ（株）製「ファインスターＲ６３１ＡＴ白」）を塗工した。この白インキの塗工面上に、さらに、グラビア印刷により、レーザ発色インキ〔レーザ白インキ〕を塗工し、白インキ層とレーザ発色インキ層とからなるレーザ発色層を設けた。該レーザ発色インキは、酸化チタン及びウレタン樹脂、並びに発色剤として珪素化合物、アルミニウム化合物、銅系化合物及びモリブデン系化合物を含む。レーザ発色インキは、酸化チタンを１０〜２５質量％で、ウレタン樹脂を７５〜９０質量％で、発色剤を１〜３０質量％で含むようにした。
【００３７】
次いで、該レーザ発色層上に、グラビア印刷により、絵柄印刷層を部分的に設け、その上に、東洋インキ（株）製ＯＰニス「Ｚ２３０ＯＰワニス」を全面塗工し、本発明のレーザ印字用包装材料を得た。
上記で得られた包装材料の、絵柄印刷層を設けていない領域に、平均出力２.５Ｗ、スキャンスピード２０００ｍｍ／ｓ、周波数１０ｋＨｚの条件下で、波長１０６４ｎｍのＹＶＯ4レーザ光を、ＯＰニス層側から照射した。
これにより、レーザ光を照射した部分のレーザ発色層が炭化して黒色を呈し、極めて明瞭な印字画像が得られた。また、基材であるＯＰＰフィルムにダメージがなく、包装材料としての適性を保持していた。
【符号の説明】
【００３８】
１．レーザ発色層
１ａ．レーザ発色インキ層
１ｂ． 白インキ層
２．基材
３．オーバープリントニス層
Ａ．レーザ光
【図１】
2016124562.tif 000003
【図２】
2016124562.tif 000004
【図３】
2016124562.tif 000005